"赤外分光光度測定でSi-O伸縮振動が1041乃至1090cm-1の範囲にある、Ca型ベントナイト焼成物からなるカビ毒吸着剤。メチレンブルー吸着量が10乃至45mmol/100gの範囲にある請求項1に記載のカビ毒吸着剤。X線回折測定において、面間隔0.148乃至0.153nmに観測されるモンモリロナイトの06面に由来するX線回折ピークの相対面積強度比が40以上である請求項1又は2に記載のカビ毒吸着剤。比表面積が80乃至200m2/gの範囲にある請求項1乃至3の何れかに記載のカビ毒吸着剤。強熱減量が2乃至10質量の範囲にある請求項1乃至4の何れかに記載のカビ毒吸着剤。請求項1乃至5の何れかに記載のカビ毒吸着剤からなる飼料配合物。ところで、カビ毒とは、カビが産生する二次代謝物の中で、人や家畜の健康を損なう有毒物質であり、マイコトキシンとも呼ばれている。家畜が汚染された穀物などを摂取することで、また人がその畜産物を摂取することで、その健康を損なうケースが多く、また、汚染された穀物などからカビ毒を除去することは極めて難しい。このため、このようなカビ毒を吸着する吸着剤を家畜の飼料に配合し、家畜の消化管内でカビ毒を吸着し排泄させることにより、生体等への影響を回避しようというものである。カビ毒には、多くの種類があり、その数は300を超えているが、その主なものに、アフラトキシンやゼアラレノンがある。これらは毒性が強く、トウモロコシなどの穀物汚染を生じ易いことが報告されている。前述したベントナイト等の天然鉱石系のカビ毒吸着剤は、特に毒性の強いアフラトキシンB1以下、AfB1と略すことがあるに対して優れた吸着特性を示すものの、ゼアラレノン以下、ZENと略すことがあるに対する吸着性はあまり報告されていない。僅かに、上記特許文献3中の表1には、酸活性化モンモリロナイトがゼアラレノンに対する吸着性を示す実験結果が示されているが、その場合においてもアフラトキシンに対する吸着性に比べればかなり劣っている。また、この酸活性化モンモリロナイトは、原料粘土ベントナイトを酸処理することにより得られるものであるため、排液処理に要する負担が大きく、廉価という天然鉱石を用いることによる利点がかなり失われている。従って、本発明の目的は、アフラトキシンに対してのみならず、ゼアラレノンに対しても優れた吸着性を示すカビ毒吸着剤を提供することにある。本発明の他の目的は、酸処理などの排液処理を伴う薬剤処理が不要な、廉価な天然ベントナイトから得られるカビ毒吸着剤を提供することにある。本発明者等は、天然に産出したベントナイトのカビ毒に対する吸着性に多くの実験をおこなって検討した結果、Ca型ベントナイトを原料として所定の焼成処理を行うことにより、酸処理を行うことなく、アフラトキシンに対する吸着性を維持したまま、ゼアラレノンに対する吸着性が著しく向上するという新規な知見を見出し、本発明を完成するに至った。本発明によれば、Si-O伸縮振動が1041乃至1090cm-1の範囲にある、Ca型ベントナイト焼成物からなるカビ毒吸着剤が提供される。本発明のカビ毒吸着剤は、一般に、1メチレンブルー吸着量が10乃至45mmol/100gの範囲にあること、2X線回折測定では、面間隔0.148乃至0.153nmに観測されるモンモリロナイトの06面に由来するX線回折ピークの相対面積強度比が40以上残存していること、3比表面積が80m2/g以上200m2/g以下であること、4強熱減量が2乃至10質量の範囲にあること、が好適である。本発明のカビ毒吸着剤は飼料配合物として使用され、家畜の消化管内でアフラトキシンやゼアラレノンを吸着除去し、その後の汚染を防止し、生体に対する健康被害を防止する。本発明のカビ毒吸着剤は、後述する実験例に示されているように、アフラトキシンの中でも特に毒性の強いアフラトキシンB1に対して高い吸着性を示すばかりか、ゼアラレノンに対しても優れた吸着性を示す。本発明のカビ毒吸着剤は、Ca型ベントナイトを焼成することにより得られるものであるが、赤外分光光度測定においてそのSi-O伸縮振動が1041乃至1090cm-1の範囲にあることが必要である。即ち、モンモリロナイトにおけるSi-O伸縮振動は1020乃至1040cm-1の範囲にあるが、本発明のベントナイト焼成物においては、基本骨格のSi-O伸縮振動が1041乃至1090cm-1の範囲にあるため、モンモリロナイトのSi-O結合の振動エネルギーより高い。このことは、Si-O結合の強さが通常より高まっていることを示唆しており、結果として有機親和性が増加し疎水性のゼアラレノンに対する吸着性を高めていると考える。また、本発明のカビ毒吸着剤は、そのメチレンブルー吸着量が10乃至45mmol/100gの範囲にあることが好適である。即ち、メチレンブルー吸着量は、メチレンブルーの吸着量によりモンモリロナイト系粘土の基本構造を定量する一つの指標であり、この吸着量が多いほど、ベントナイト焼成物中にモンモリロナイト基本構造が多く残存し、この吸着量が少ないほど、モンモリロナイト基本構造が焼成により多く消失していることを示す。また、本発明のカビ毒吸着剤は、そのX線回折像において面間隔0.148乃至0.153nmに観測されるモンモリロナイトの06面に由来する回折ピークが40以上の相対面積強度比を持つことが好適である。即ち、このような回折ピークの相対面積強度比は、ベントナイト焼成物中のモンモリロナイト基本構造を定量する一つの指標であり、この強度比が大きいほど、ベントナイト焼成物中にモンモリロナイト基本構造が多く残存し、この強度比が小さいほど、モンモリロナイト基本構造が焼成により多く消失していることを示す。また、本発明のカビ毒吸着剤は、比表面積が80m2/g以上200m2/g以下であることが好適である。即ち、比表面積は、カビ毒に対する吸着性において、その吸着量に影響を与える指標である。この値が小さい場合は、吸着量が少なくなる結果、親水性若しくは疎水性等の親和性にかかわらず、吸着性は不満足となってしまう。この値が上記のような範囲にあることによって、カビ毒を充分に吸着することができる吸着剤となり得るのである。また、本発明のカビ毒吸着剤は、その強熱減量が2乃至10質量の範囲にあることが好適である。即ち、強熱減量は、ベントナイト焼成物中の水酸基量SiOH量を示すものであり、この強熱減量が大きいほどベントナイト焼成物中にSiOH基が残存しており、強熱減量が小さいほど、SiOH基が多量に消失していることを意味する。上記の説明から理解されるように、ベントナイト焼成物が上記のような範囲のSi-O伸縮振動、メチレンブルー吸着量、06面相対面積強度比及び強熱減量を有しているということは、ベントナイトの主成分であるモンモリロナイト基本構造が適度に残存し、疎水性を示すと同時に、焼結に至らない程度までの焼成が行われたことを意味している。即ち、本発明者等は、このように適度な焼成の結果、アフラトキシンB1に対する吸着性が損なわれずに、ゼアラレノンに対する吸着性が大幅に向上したものと推定している。この点について説明すると、このベントナイト焼成物は、モンモリロナイト基本構造が適度に残存しているため、アフラトキシンB1に対する吸着性の要因となる後述する積層層間が保持され、しかも、焼結するまでには至っていないため、ある程度の比表面積や細孔も維持されている。従って、焼成によるアフラトキシンに対する吸着性の低下は有効に抑制されている。アフラトキシンは親水性であるのに対して、ゼアラレノンは疎水性である。通常、ベントナイト等のモンモリロナイト系粘土は親水性であり、このような性質がゼアラレノンに対する吸着性を低める要因になっているものと考えられる。しかるに、本発明においては、積層層間や多孔質の表面構造が適度に維持されていながら、強熱減量に由来するSiOH量の低減によって親水性から疎水性に変質しており、この結果、ゼアラレノンに対する吸着性が大幅に向上したものと考えられる。また、本発明のカビ毒吸着剤は、Ca型ベントナイトを焼成して得られるものであって、酸処理などの薬剤処理は特に必要とされず、製造に際して格別の排液処理は生じないため、廉価であるという天然産の利点を最大限に活かすことができる。本発明のカビ毒吸着剤は、家畜用の飼料配合物として使用され、家畜の消化管内例えば腸内で毒性の強いアフラトキシンやゼアラレノンを吸着除去し、生体の健康被害を効果的に抑制する。本発明の優れた効果を、次の実験例で説明する。尚、実験例における各種試験は下記の方法で行った。1赤外分光光度測定試料はKBr粉末で錠剤に成形し、試料を含まないKBrを比較とし、日本分光株製FT/IR-6100を用いて測定した。分解能は4.0cm-1でアパーチャーはAutoであった。実験例の表中ではIRとして示した。2メチレンブルー吸着量日本ベントナイト工業会標準試験方法JBAS-107-77に準拠し、0.5N硫酸を無添加で測定後、水分を補正してメチレンブルー吸着量mmol/100gを算出した。実験例の表中ではMB吸着量として示した。3強熱減量Ig-Loss試料を磁製るつぼに入れ質量aを測定した後、1000°Cで1時間焼成後デシケータ中で放冷して質量bを測定した。別に、試料を秤量びんに入れ質量cを測定した後、110°Cで2時間乾燥後デシケータ中で放冷し質量dを測定した。次式:/×100により強熱減量を算出した。4比表面積Micromeritics社製TriStar3000を用いて測定を行った。比表面積は比圧が0.05から0.25の吸着枝側窒素吸着等温線からBET法で解析した。5X線回折定量測定試料1gに10volエチレングリコール/エタノール溶液を加え、50°Cで一晩乾燥させる。乾燥した試料を乳鉢で粉砕してエチレングリコール処理した試料を得る。試料に含まれるモンモリロナイトの06面の含有量は、X線回折によるマトリックスフラッシング法により、flushing剤としてα―Al2O3を用い被検試料に対して一定量の割合で添加し不定配向法StandardX-raydiffractionpowderpatterns,NBSMonograph,251971で試料をセルに充填し下記の条件で測定した。X線回折装置:株リガク製RINT-UltimaIV測定条件:X線=Cu-Kα線、走査範囲:回折角2θ=42.0~44.5および60.5~63.0°標準物質として、エチレングリコール処理したクニピアFを用い、X線回折図のピーク面積を100として各試料のそれの相対面積強度比で示した。また、実験例の表中では06として示した。6化学組成二酸化ケイ素、酸化アルミニウム、酸化ナトリウムの分析はJISM8853:1998に準拠して測定した。また、Fe2O3、CaO、MgO、K2Oは原子吸光法を用いた。なお、測定試料は110°C乾燥物を基準とした。7膨潤力容積法日本ベントナイト工業会標準試験方法JBAS-104-77に準拠して測定した。8中位径D50BeckmanCoulter社製LS13320を使用し、溶媒としてエタノールおよび水を用いてレーザ回折散乱法で体積基準での中位径D50を測定した。実験例の表中ではそれぞれD50EtOH、D50H2Oとして示した。9pHJISK5101-17-1:2004に準拠して調製した5質量水性懸濁液のpH値を測定した。10ZEN吸着率測定1ppmZEN水溶液5mLに吸着剤25mgを入れ1時間振とう後、遠心分離し上澄液を株島津製作所製HPLCProminenceと蛍光検出器RF-20Aを使用し残留濃度を測定した。吸着率は100×初濃度-残留濃度/初濃度より算出した。11AfB1吸着率測定5ppmAfB1水溶液10mLに吸着剤25mgを入れ、25°C2時間振とう後、ろ紙およびPTFE製0.20μmメンブレンフィルターでろ過し、得られた液を日本分光株製紫外可視分光光度計JASCOV-570を使用し残留濃度を測定した。吸着率は100×初濃度-残留濃度/初濃度より算出した。実験例1山形県鶴岡市産の酸性白土1-1は、pHが6.0であった。この物を用い、種々の温度で2時間焼成した。物性測定を行い、結果を表1に示す。実験例2山形県鶴岡市の別の地区に産する酸性白土2-1を用い、種々の温度で2時間焼成した。物性測定を行い、結果を表2に示す。実験例3山形県鶴岡市のさらに別の地区に産する酸性白土3-1は、比表面積が133m2gで中位径が16μmでpHが5.9であった。この物を用い、500°Cで2時間焼成3-2した。物性測定を行い、結果を表3に示す。実験例S参考例として、実験例2で用いた酸性白土を酸処理して、比表面積が318m2gで中位径が22μmでpHが3.6の酸活性化モンモリロナイトS-1とし、500°Cで2時間焼成S-2した。物性測定を行い、結果を表3に示す。実験例HNa型ベントナイトであるクニミネ工業株製クニピアFH-1は、比表面積が5m2gで膨潤力が60mL2gでpHが10.0であった。この物を500°Cで2時間焼成H-2した。この焼成物について物性測定および性能評価を行い、結果を表3に示す。"